FR 3099631 A1 20210205 FR 1908652 A 20190730 Description Titre de l'invention : Câble électrique présentant une conductivité thermique améliorée [0001] L'invention concerne un câble comprenant au moins une couche électriquement isolante obtenue à partir d'une composition polymère comprenant au moins un matériau polymère thermoplastique à base de polypropylène et au moins une charge inorganique choisie de préférence parmi de l'oxyde d'aluminium, un oxyde d'aluminium hydraté, l'oxyde (le magnésium, l'oxyde de zinc, et un de leurs mélanges ; et un procédé de préparation dudit câble. [0002] L'invention s'applique typiquement mais non exclusivement aux câbles électriques destinés au transport d'énergie, notamment aux câbles d'énergie à moyenne tension (notamment de 6 à 45-60 kV) ou à haute tension (notamment supérieure à 60 kV, et pouvant aller jusqu'à 400 kV), qu'ils soient en courant continu ou alternatif, dans les domaines du transport d'électricité aérien, sous-marin, terrestre, ou encore de l'aéronautique. [0003] L'invention s'applique en particulier aux câbles électriques présentant une conductivité thermique améliorée. [0004] Un câble de transport d'énergie à moyenne ou à haute tension comprend de préférence, de l'intérieur vers l'extérieur : - un élément électriquement conducteur allongé, notamment en cuivre ou en aluminium ; - une couche semi-conductrice interne entourant ledit élément électriquement conducteur allongé ; - une couche électriquement isolante entourant ladite couche semi-conductrice interne ; - une couche semi-conductrice externe entourant ladite couche isolante, - éventuellement un écran électrique entourant ladite couche semi-conductrice externe, et - éventuellement unc gaine de protection électriquement isolante entourant ledit écran électrique. [0005] La couche électriquement isolante comprend généralement au moins une polyoléfine telle qu'un polymère d'éthylène (i.e. un homo- ou copolymère d'éthylène) réticulé ou non réticulé. Les polymères d'éthylène non réticulés (e.g. polyéthylène basse densité non réticulé ou LDPE non réticulé) ne peuvent généralement pas être utilisés à des températures supérieures à 70°C, et réduisent de ce fait la capacité du câble à transporter de l'énergie électrique de façon à éviter toute surchauffe de la couche élec- 2 triquement isolante à des températures supérieures à 70°C. A contrario, les polymères d'éthylène réticulés (e.g. XLPE) peuvent être utilisés jusqu'à des températures de 90°C. Cependant, ces polymères ne sont pas facilement recyclables, le processus de réticulation (vulcanisation) pour produire une couche homogène est contraignant en termes de coût de production, et/ou de capacité de production. Enfin, la réticulation peut parfois débuter de façon prématurée dans l'extrudeuse (vis, collier) et/ou la tête d'extrudeuse, induisant une formation de particules de XLPE dégradé dans l'extrudeuse (également appelé « scorch »), qui peuvent ensuite migrer dans la couche électriquement isolante ou dans la couche semi-conductrice du câble et y créer des défauts. La présence de ces particules affecte alors les propriétés finales du câble. Ce phénomène est connu sous la dénomination anglaise « scorchphetunnetza » pour phénomène de grillage. [0006] Les polymères de propylène ont généralement des propriétés de conductivité thermiques légèrement inférieures à celles des polymères d'éthylène. Par conséquent, leur utilisation peut engendrer une diminution de l'évacuation de la chaleur générée par l'effet Joule, et ainsi de la quantité d'énergie transportée, celle-ci étant fonction de la température maximale acceptable de l'élément électriquement conducteur allongé. [0007] Pour remédier à ce problème, la demande internationale W02018167442A1 décrit un câble électrique comprenant au moins un élément électriquement conducteur allongé et au moins une couche électriquement isolante obtenue à partir d'une composition polymère comprenant au moins un matériau polymère thermoplastique à base de polypropylène et au moins une charge inorganique tel que du kaolin ou de la craie. Toutefois, les propriétés mécaniques du câble ainsi obtenu ne sont pas optimisées [0008] Le but de la présente invention est par conséquent de pallier les inconvénients des techniques de l'ait antérieur en proposant un câble électrique, notamment à moyenne ou haute tension, à base de polymère(s) de propylène, ledit câble, pouvant fonctionner à des températures supérieures à 70°C, présentant des propriétés mécaniques améliorées, notamment en termes d'élongation à la rupture et de résistance à la traction, tout en garantissant une bonne conductivité thermique. [0009] Le but est atteint par l'invention qui va être décrite ci-après. [0010] L'invention a pour premier objet un câble électrique comprenant au moins un élément électriquement conducteur allongé et au moins une couche électriquement isolante obtenue à partir d'une composition polymère comprenant au moins un matériau polymère thermoplastique à base de polypropylène et au moins une charge inorganique, caractérisé en ce que la charge inorganique est notamment un oxyde métallique pouvant être non hydraté ou hydraté, ladite charge inorganique étant choisie de préférence parmi l'oxyde d'aluminium, un oxyde d'aluminium hydraté, l'oxyde de magnésium, l'oxyde de zinc, et un de leurs mélanges. 3 [0011] La combinaison d'un matériau polymère thermoplastique à base de polypropylène avec la charge inorganique telle que définie dans l'invention permet d'obtenir une couche électriquement isolante ayant des propriétés mécaniques améliorées, notamment en termes d'élongation à la rupture et de résistance à la traction, tout en ga- rantissant une bonne conductivité thermique, voire une meilleure conductivité thermique. [0012] Un mélange des charges inorganiques est de préférence un mélange de deux ou trois desdites charges inorganiques. [0013] Dans la présente invention, l'oxyde d'aluminium, également bien connu sous le nom « alumine », est un composé chimique de formule A1203. [0014] L'oxyde d'aluminium hydraté ou alumine hydratée peut être un oxyde d'aluminium monohydraté ou polyhydraté, et de préférence monohydraté ou trihydraté. [0015] À titre d'exemple d'oxyde d'aluminium monohydraté, on peut citer, la boehmite, qui est le polymorphe gamma de A10(OH) ou A1203.H20 ; ou la diaspore, qui est le polymorphe alpha de A10(OH) ou A1203.13,0. [0016] À titre d'exemple d'oxyde d'aluminium polyhydraté, et de préférence trihydraté, on peut citer, le gihhsite ou hydrargillite, qui est le polymorphe gamma de Al(OH)3 ; la hayerite qui est le polymorphe alpha de AI(OH)3 ; ou la nordstrandite, qui est le polymorphe béta de AI(OH)3. [0017] L'oxyde d'aluminium hydraté est également bien connu sous le nom « hydroxyde d'oxyde d'aluminium » ou « hydroxyde d'alumine ». [0018] L'oxyde d'aluminium est préféré comme charge inorganique. [0019] L'oxyde d'aluminium (respectivement l'oxyde de magnésium) est notamment un oxyde d'aluminium calciné (respectivement un oxyde de magnésium calciné). [0020] Dans la présente invention, la charge inorganique peut représenter au moins 1% en poids environ, de préférence au moins 2% en poids environ, de façon particulièrement préférée au moins 5% en poids environ, et de façon plus particulièrement préférée au moins 10% en poids environ, par rapport au poids total de la composition polymère. [0021] La charge inorganique représente de préférence au plus 40% en poids environ, de façon particulièrement préférée au plus 30% en poids environ, et de façon plus particulièrement préférée au plus 25% en poids environ, par rapport au poids total de la composition polymère. [0022] La charge inorganique peut être sous la forme de particules de dimension allant de 0,01 à 6 pm environ, de préférence de 0,05 à 2 pm environ, de façon particulièrement préférée de 0,075 à 1,5 pm environ, et de façon plus particulièrement préférée de 0,1 à 1,1 !ATI environ. [0023] En considérant plusieurs particules de charge inorganique selon l'invention, le terme « dimension » signifie la dimension moyenne en nombre de l'ensemble des particules d'une population donnée, cette dimension étant classiquement déterminée par des méthodes bien connues de l'homme du métier. [0024] La dimension de la ou des particules selon l'invention peut être par exemple dé- terminée par microscopie, notamment par microscope électronique à balayage (MEB) ou par microscope électronique transmission (MET). [0025] Selon une forme de réalisation préférée de l'invention, la charge inorganique peut comprendre un mélange de particules de dimension allant de 0,01 à 0,50 pin environ, et de préférence de 0,05 à 0,25 "im environ ; et de particules de dimension allant de 0,60 à 2 !lm environ, et de préférence de 0,75 à 1,5 !lm environ. [0026] La charge inorganique peut être « traitée » ou « non traitée », et de préférence « traitée ». [0027] On entend par « charge inorganique traitée » une charge inorganique ayant subi un traitement de surface, ou en d'autres termes, une charge inorganique traitée en surface. Ledit traitement de surface permet notamment de modifier les propriétés de surface de la charge inorganique, par exemple pour améliorer la compatibilité de la charge inorganique avec le matériau polymère thermoplastique. [0028] Dans un mode de réalisation préféré, la charge inorganique de l'invention peut être silaniséc, ou en d'autres termes peut être traitée pour obtenir une charge inorganique silaniséc. [0029] Le traitement de surface utilisé pour obtenir la charge inorganique silanisée est notamment un traitement de surface à partir d'au moins un composé silane (avec ou sans agent de couplage), ce type de traitement de surface étant bien connu de l'homme du métier. [0030] Ainsi, la charge inorganique silanisée de l'invention peut comprendre à sa surface des groupements siloxane et/ou silane. Lesdits groupements peuvent être du type vinylsilane, alkylsilane, epoxysilane, methacryloxysilane, acryloxysilane, aminosilane ou mercaptosilane. [0031] Le composé silane utilisé pour obtenir la charge inorganique silanisée peut être choisi parmi : - des alkyltriméthoxysilane ou des ainyltriéthoxysilane, tels que par exemple octadecyltriméthoxysilane (OdTMS - C18), octyl(triéthoxy)silane (OTES - C8), methyl triméthoxysilane, hexadecyl triméthoxysilane, - des vinyltriméthoxysilane ou des vinyltriéthoxysilane, - des méthacryloxylsilane ou des acryloxysilane, tels que par exemple 3-méthacryloxypropyl méthyldiméthoxysilane, 3-méthacryloxypropyl triméthoxysilane, 3-méthacryloxypropyl triméthoxysilane, 3-acryloxypropyl triméthoxysilane, et [0032] - un de leurs mélanges [0033] La charge inorganique peut avoir une surface spécifique selon la méthode BET allant de 1 à 20 g/cm2 environ, et de préférence allant de 7,5 à 17 g/cm, environ. [0034] Dans la présente invention, la surface spécifique de la charge inorganique peut être facilement déterminée selon la norme DIN 9277 (2010). [0035] Selon une forme dc réalisation préférée de l'invention, la charge inorganique peut comprendre un mélange de particules de surface spécifique allant de 2 à 9 g/cm, environ, et de particules de surface spécifique allant de 10 à 17 g/cm, environ. [0036] Le matériau polymère thermoplastique à base de polypropylène peut comprendre un homopolymèrc ou un copolymère de propylène Pl, et de préférence un copolymère de propylène Pl. [0037] L'homopolymère de propylène P1 a de préférence un module élastique allant de 1250 à 1600 MPa environ. [0038] L'homopolymère de propylène P1 peut représenter au moins 10% en poids, et de préférence dc 15 à 30% en poids, par rapport au poids total du matériau polymère thermoplastique à base de polypropylène. [0039] À titre d'exemples dc copolymères de propylène P,, on peut citer les copolymères de propylène et d'oléfine, l'oléfine étant notamment choisie parmi l'éthylène et une oléfine a, différente du propylène. [0040] L'éthylène ou l'oléfine a, différente du propylène du copolymère de propylène et d'oléfine représente de préférence au plus 15% en mole environ, et de façon particulièrement préférée au plus 10% en mole environ, par rapport au nombre de moles total de copolymère de propylène et d'oléfine. [0041] L'oléfine a, différente du propylène peut répondre à la formule CH2=CH-R', dans laquelle R' est un groupe alkyle linéaire ou ramifié ayant de 2 à 12 atomes de carbone, notamment choisie parmi les oléfines suivantes : 1-butène, 1-pentène, 4-méthyl-l-pentène, 1-hexène, 1-octène, 1-décène, 1-dodécène, et un de leurs mélanges. [0042] Les copolymères de propylène et d'éthylène sont préférés à titre de copolymère de propylène P,. [0043] Le copolymère de propylène P, peut être un copolymère statistique de propylène ou un copolymère de propylène hétérophasé, et de préférence un copolymère de propylène hétérophasé. [0044] Dans l'invention, le copolymère statistique de propylène P, a de préférence un module élastique allant de 600 à 1200 MPa environ. [0045] À titre d'exemple de copolymère statistique de propylène P1, on peut citer celui com- mercialisé par la société Borealis sous la référence Bormed® RB 845 MO. [0046] Le copolymère de propylène hétérophasé P, peut comprendre une phase thermo- plastique de type propylène et une phase élastomère thermoplastique de type co- 6 polymère d'éthylène et d'une oléfine ci, [0047] L'oléfine a2 de la phase élastomère thermoplastique du copolymère de propylène hé- térophasé PI peut être le propylène. [0048] La phase élastomère thermoplastique du copolymère de propylène hétérophasé PI peut représenter au moins 20% en poids environ, et de préférence au moins 45% en poids environ, par rapport au poids total du copolymère de propylène hétérophasé PI. [0049] Le copolymère de propylène hétérophasé PI a de préférence un module élastique allant de 50 à 1200 MPa environ, et de façon particulièrement préférée : soit un module élastique allant de 50 à 550 MPa environ, et de façon plus particulièrement préférée allant de 50 à 300 MPa environ ; soit un module élastique allant de 600 à 1200 MPa environ. [0050] À titre d'exemple de copolymère de propylène hétérophasé, on peut mentionner le copolymère de propylène hétérophasé commercialisé par la société LyondellBasell sous la référence Adflex® Q 200 F, ou le copolymère hétérophasé commercialisé par la société LyondellBasell sous la référence EK°2967. [0051] L'homopolymèrc ou le copolymère de propylène P, peut avoir une température de fusion supérieure à 110°C environ, de préférence supérieure à 130°C environ, de façon particulièrement préférée supérieure à 140°C environ, et de façon plus particulièrement préférée allant de 140 à 170°C environ. [0052] L'homopolymèrc ou le copolymère de propylène P, peut avoir une enthalpie de fusion allant de 20 à 100 J/g environ. [0053] L'homopolymère de propylène P, peut avoir une enthalpie de fusion allant de 80 à 90 J/g environ. [0054] Le copolymère statistique de propylène PI peut avoir une enthalpie de fusion allant de 40 à 80 J/g environ. [0055] Le copolymère de propylène hétérophasé PI peut avoir une enthalpie de fusion allant de 20 à 50 J/g environ. [0056] L'homopolymère ou le copolymère de propylène P, peut avoir un indice de fluidité allant de 0,5 à 3 g/10 min, mesuré à 230°C environ avec une charge de 2,16 kg environ selon la nonne ASTM D1238-00. [0057] Le copolymère statistique de propylène PI peut avoir un indice de fluidité allant de 1,2 à 2,5 g/10 min, et de préférence allant de 1,5 à 2,5 g/10 min, mesuré à 230°C environ avec une charge de 2,16 kg environ selon la norme ASTM D1238-00. [0058] Le copolymère de propylène hétérophasé PI peut avoir un indice de fluidité allant de 0,5 à 1,5 g/10 min, et de préférence allant de 0,5 à 1,4 g/10 min environ, mesuré à 230°C environ avec une charge de 2,16 kg environ selon la norme ASTM D1238-00. [0059] Le matériau polymère thermoplastique à base de polypropylène peut comprendre plusieurs copolymères de propylène P1 différents, notamment deux copolymères de 7 propylène PI différents, lesdits copolymères de propylène PI étant tels que définis ci-dessus. [0060] En particulier, le matériau polymère thermoplastique à base de polypropylène peut comprendre un copolymère statistique de propylène (en tant que premier copolymère de propylène P1) et un copolymère de propylène hétérophasé (en tant que deuxième copolymère de propylène P1), ou deux copolymères de propylène hétérophasés différents. [0061] Lorsque le matériau polymère thermoplastique à hase de polypropylène comprend un copolymère statistique de propylène et un copolymère de propylène hétérophasé, ledit copolymère de propylène hétérophasé a de préférence un module élastique allant de 50 à 300 Mpa environ. [0062] Selon une forme de réalisation de l'invention, les deux copolymères de propylène hé- térophasés ont un module élastique différent. De préférence, le matériau polymère thermoplastique à hase de polypropylène comprend un premier copolymère de propylène hétérophasé ayant un module élastique allant de 50 à 550 MPa environ, et de façon particulièrement préférée allant de 50 à 300 MPa environ ; et un deuxième copolymère de propylène hétérophasé ayant un module élastique allant de 600 à 1200 MPa environ. [0063] Avantageusement, les premier et deuxième copolymères de propylène hétérophasés ont un indice de fluidité tel que défini dans l'invention. [0064] Ces combinaisons de copolymères de propylène P, peuvent permettre avanta- geusement d'améliorer les propriétés mécaniques de la couche polymère. En particulier, la combinaison permet d'obtenir des propriétés mécaniques optimisées de la couche polymère, notamment en termes d'élongation à la rupture, et de flexibilité ; et/ ou permet de former une couche polymère plus homogène, notamment favorise la dispersion du liquide diélectrique dans le matériau polymère thermoplastique à base de polypropylène de ladite couche polymère. [0065] Selon une forme de réalisation préférée de l'invention, le copolymère de propylène P , ou les copolymères de propylène P, lorsqu'il y en plusieurs, représente(nt) au moins 50% en poids environ, de préférence de 55 à 90% en poids environ, et de façon particulièrement préférée de 60 à 90% en poids environ, par rapport au poids total du matériau polymère thermoplastique à base de polypropylène. [0066] Le copolymère statistique de propylène P, peut représenter au moins 20% en poids, et de préférence de 30 à 70% en poids, par rapport au poids total du matériau polymère thermoplastique à base de polypropylène. [0067] Le copolymère de propylène hétérophasé PI ou les copolymères de propylène hété- rophasés PI lorsqu'il y en plusieurs, peu(ven)t représenter de 5 à 95% en poids environ, de préférence de 50 à 90% en poids environ, et de façon particulièrement préférée de 60 à 80% en poids environ, pal- rapport au poids total du matériau polymère thermo- 8 plastique à hase de polypropylène. [0068] Le matériau polymère thermoplastique à hase de polypropylène peut comprendre en outre un homopolymère ou un copolymère d'oléfine V, [0069] Ledit homopolymère ou copolymère d'oléfine P, est de préférence différent dudit ho- mopolymère ou un copolymère de propylène P1. [0070] L'oléfine du copolymère d'oléfine P, peut être choisie parmi l'éthylène et une oléfine a3 répondant à la formule CH,,CH-R2, dans laquelle R2 est un groupe alkyle linéaire ou ramifié ayant de 1 à 12 atomes de carbone. [0071] L'oléfine a; est de préférence choisie parmi les oléfines suivantes : propylène, 1-butène, isobutylène, 1-pentene, 4-méthy1-1-pentène, 1-hexène, 1-octène, 1-crécelle, 1-dodécène, et un de leurs mélanges. [0072] L'oléfine CL; de type propylène, 1-hexène ou 1-octène est particulièrement préférée. [0073] La combinaison de polymères PI et P, permet d'obtenir un matériau polymère ther- moplastique présentant de bonnes propriétés mécaniques, notamment en termes de module élastique, et électriques. [0074] L'homopolymère ou le copolymère d'oléfine Pi est de préférence un polymère d'éthylène. [0075] Selon une forme de réalisation préférée de l'invention, le polymère d'éthylène est un polyéthylène basse densité, un polyéthylène linéaire basse densité, un polyéthylène moyenne densité, ou un polyéthylène haute densité, et de préférence un polyéthylène haute densité ; notamment selon la nonne ISO 1183A (à une température de 23°C). [0076] Le polymère d'éthylène a de préférence un module élastique d'au moins 400 MPa, et de façon particulièrement préféré d'au moins 500 MPa. [0077] Dans la présente invention, le module élastique ou module d'Young d'un polymère (connu sous l'anglicisme « Tensile Modulus ») est bien connu de l'homme du métier, et peut être facilement déterminé selon la norme ISO 527-1, -2 (2012). La norme ISO 527 présente une première partie, notée « ISO 527-1 », et une deuxième partie, notée ISO 527-2» spécifiant les conditions d'essai relatives aux principes généraux de la première partie de la norme ISO 527. [0078] Dans la présente invention, l'expression «basse densité » signifie ayant une densité allant de 0,91 à 0,925 g/cml environ, ladite densité étant mesurée selon la norme ISO 1183A (à une température de 23°C). [0079] Dans la présente invention, l'expression « moyenne densité » signifie ayant une densité allant de 0,926 à 0,940 g/cm' environ, ladite densité étant mesurée selon la norme 1SO 1183A (à une température de 23°C). [0080] Dans la présente invention, l'expression « haute densité » signifie ayant une densité allant de 0,941 à 0,965 g/cm', ladite densité étant mesurée selon la norme ISO 1183A (à une température de 23°C). 9 [0081] Selon une forme de réalisation préférée de l'invention, l'homopolymère ou co- polymère d'oléfine P2 représente de 5 à 50% en poids environ, et de façon particulièrement préférée de 10 à 40% en poids environ, par rapport au poids total du matériau polymère thermoplastique à base de polypropylène. [0082] Selon une forme de réalisation particulièrement préférée de l'invention, le matériau polymère thermoplastique à base de polypropylène comprend deux copolymères de propylène P, tels qu'un copolymère statistique de propylène et un copolymère de propylène hétérophasé ou deux copolymères de propylène hétérophasés différents ; et un homopolymère ou copolymère d'oléfine P, tel qu'un polymère d'éthylène. Cette combinaison de copolymères de propylène P, et d'un homopolymère ou copolymère d'oléfine P, permet d'améliorer encore les propriétés mécaniques de la couche polymère, tout en garantissant une bonne conductivité thermique. [0083] Le matériau polymère thermoplastique de la composition polymère de la couche électriquement isolante du câble de l'invention est de préférence hétérophasé (i.c. il comprend plusieurs phases). La présence de plusieurs phases provient généralement du mélange de deux polyoléfines différentes, tel qu'un mélange de polymères de propylène différents ou un mélange d'un polymère de propylène et d'un polymère d'éthylène. [0084] La composition polymère de l'invention peut comprendre en outre un liquide di- électrique, notamment formant un mélange intime avec le matériau polymère thermoplastique. [0085] À titre d'exemples de liquide diélectrique, on peut citer les huiles minérales (e.g. huiles naphténiques, huiles paraffiniques ou huiles aromatiques), les huiles végétales (e.g. huile de soja, huile de lin, huile de colza, huile de maïs ou huile de ricin) ou les huiles synthétiques telles que les hydrocarbures aromatiques (alkylbenzènes, alkylnaphtalènes, alkylbiphényles, alkydiaryléthylènes, etc...), les huiles de silicone, les éther-oxydes, les esters organiques ou les hydrocarbures aliphatiques. Les huiles minérales sont préférées. [0086] Selon un mode de réalisation particulier, le liquide diélectrique représente de 1% à 20% en poids environ, de préférence de 2 à 15% en poids environ, et de façon particulièrement préférée de 3 à 12% en poids environ, par rapport au poids total du matériau polymère thermoplastique à base de polypropylène. [0087] Le liquide diélectrique comprend de préférence une huile minérale et au moins un composé polaire de type benzophénone, acétophénone ou un de leurs dérivés. [0088] Dans ce mode de réalisation, le liquide diélectrique peut comprendre au moins 70% en poids environ d'huile minérale, et de préférence au moins 80% en poids environ d'huile minérale, pal- rapport au poids total du liquide diélectrique. [0089] L'huile minérale est généralement liquide à 20-25°C environ. [0090] L'huile minérale est de préférence choisie parmi les huiles naphténiques et les huiles paraffiniqucs. [0091] L'huile minérale est obtenue à partir du raffinage d'un brut pétrolier. [0092] Selon une forme de réalisation particulièrement préférée de l'invention, l'huile minérale comprend une teneur en carbone paraffiniquc (Cp) allant de 45 à 65% atomique environ, une tcncur en carbone naphténiquc (Cn) allant de 35 à 55% atomique environ et une teneur en carbone aromatique (Ca) allant de 0,5 à 10% atomique environ. [0093] Dans un mode de réalisation particulier, le composé polaire de type benzophénone, acétophénone ou un de leurs dérivés représente au moins 2,5% en poids environ, de préférence au moins 35% en poids environ, et de façon particulièrement préférée au moins 4% en poids environ, par rapport au poids total du liquide diélectrique. [0094] Le liquide diélectrique peut comprendre au plus 30% en poids environ, de préférence au plus 20% en poids environ, et encore plus préférentiellement au plus 15% en poids environ, de composé polaire de type benzophénone, acétophénone ou un de leurs dérivés, par rapport au poids total du liquide diélectrique. Cette quantité maximale permet de garantir des pertes diélectriques modérées, voire faibles (e.g. inférieures à 10 environ), et également d'éviter la migration du liquide diélectrique hors de la couche électriquement isolante. [0095] Selon une forme de réalisation préférée de l'invention, le composé polaire de type benzophénone, acétophénone ou un de leurs dérivés est choisi parmi la benzophénone, la dibenzosubérone, la fluorénone et l'anthrone. La benzophénone est particulièrement préférée. [0096] Le matériau polymère thermoplastique à base de polypropylène peut comprendre en outre un ou plusieurs additifs. [0097] Les additifs sont bien connus de l'homme du métier et peuvent être choisis parmi des agents favorisant la mise en oeuvre tels que des lubrifiants, des agents compatibilisants, ou des agents de couplage, des antioxydants, des agents anti-UV, des agents and-cuivre, des agents anti-arborescences d'eau, des pigments, et un de leurs mélanges. [0098] Le matériau polymère thermoplastique à base de polypropylène peut typiquement comprendre de 0,01 à 5% en poids environ, et de préférence de 0,1 à 2% en poids environ d'additifs, par rapport au poids total du matériau polymère thermoplastique à base de polypropylène. [0099] Plus particulièrement, les antioxydants permettent de protéger la composition polymère des contraintes thermiques engendrées lors des étapes de fabrication du câble ou de fonctionnement du câble. [0100] Les antioxydants sont choisis de préférence parmi les phénols encombrés, les thioesters, les antioxydants à base de soufre, les antioxydants à base de phosphore, les 11 antioxydants de type amine, et un de leurs mélanges. [0101] À titre d'exemples de phénols encombrés, on peut citer le 1,2-bis(3,5-di-tert-buty1-4-hydroxyhydrocinnamoyl) hydrazine (Irganox® MD 1024), le pentaérythritol tétrakis(3-(3,5-di-tert-buty1-4-hydroxyphényl)propionate) (Irganox® 1010), l'octadécyl 3-(3,5-di-tert-buty1-4-hydroxyphényl)propionate (Irganox® 1076), le 1,3,5-triméthy1-2,4,6-tris(3,5-di-fert-butyl-4-hydroxybenzypbenzène Organox® 1330), le 4,6-bis (octylthiométhyl)-o-crésol (Irgastab® KV10 ou Irganox® 1520), le 2,2'-thiobis(6-tert-buty1-4-méthylphénol) (Irganox® 1081), le 2,2'- thiodiéthylène bis[3-(3,5-di-tert-buty1-4-hydroxyphényl) propionate] (Irganox® 1035), le tris (3,5-ditert-hutyl-4-hydroxyhenzyl) isocyanurate (Irganox® 3114), le 2,21-oxamido-bis(éthy1-3(3,5-di-tert-buty1-4-hydroxyphényle)propionate) (Naugard XL-1), ou le 2,2'-méthylènebis(6-tert-butyl-4-tnéthylphénol). [0102] À titre d'exemples d'antioxydants à hase de soufre, on peut citer les thioéthers tels que le didodécy1-3,3'-thiodipropionate (Irganox® PS800), le distearyl thiodipropionatc ou dioctadecy1-3,3'-thiodipropionate (Irganox® PS802), le his[2-méthyle-4-{3-n-alkyle (C,2 ou C,4) thiopropionyloxy}-5-tert-butylphénylisulfide, le thiohis-[2-tert - buty1-5-méthyle-4,1-phénylène] bis [3-(dodécylthio)propionate], ou le 4,6-bis(octylthiométhyle)-o-crésol (Irganoxe 1520 ou Irgastabe' KV10). [0103] À titre d'exemples d'antioxydants à hase de phosphore, on peut citer le tris(2,4-di- tert-hutyl-phényle)phosphite (Irgafose 168) ou le his(2,4-di-tert -butylphényl)pentaérytluitol diphosphite (Ultranoxe 626). [0104] À titre d'exemples d'antioxydants de type amine, on peut citer les phénylène diamines (e.g. paraphénylènes diamines tels que 1PPD ou 6PPD), les diphénylamine styrène, les diphénylamines, le 4-(1-méthyl-l-phényléthyl)-N-[4-(1-méthyl-1-phényléthyl)phényl] aniline (Naugard 445), les mercapto benzimidazoles, ou le 2,2,4-triméthy1-1,2 dihydroquinoline polymérisé (TMQ). [0105] À titre d'exemples de mélanges d'antioxydants utilisables selon l'invention, on peut citer l'Irganox B 225 qui comprend un mélange équimolaire d'Irgafos 168 et d'Irganox 1010 tels que décrits ci-dessus. [0106] La composition polymère de la couche électriquement isolante de l'invention est une composition polymère thermoplastique. Elle n'est donc pas réticulable. [0107] En particulier, la composition polymère ne comprend pas d'agents de réticulation, d'agents de couplage de type silane, de peroxydes et/ou d'additifs qui permettent une réticulation. En effet de tels agents dégradent le matériau polymère thermoplastique à base de polypropylène. [0108] La composition polymère est de préférence recyclable. [0109] La composition polymère peut en outre comprendre au moins une charge in- 12 organique différente de la charge inorganique choisie parmi de l'oxyde d'aluminium, un oxyde d'aluminium hydraté, l'oxyde de magnésium, l'oxyde de zinc, et un de leurs mélanges, telle que du talc, du trihydrate d'aluminium Al(OH)3, ou du dihydrate de magnésium Mg(OH), ; et/ou au moins une charge minérale sans halogènes destinée à améliorer le comportement au feu de la composition polymère. [0110] La charge inorganique différente de la charge inorganique choisie parmi de l'oxyde d'aluminium, un oxyde d'aluminium hydraté, l'oxyde de magnésium, l'oxyde de zinc, et un de leurs mélanges, et/ou la charge minérale sans halogènes peuvent représenter au plus 30% en poids environ, de préférence au plus 20% en poids environ, de façon particulièrement préférée au plus 10% en poids environ, et de façon plus particulièrement préférée au plus 5% en poids environ, par rapport au poids total de la composition polymère. [0111] Afin de garantir un câhle électrique dit « HFFR » pour l'anglicisme « Halogen Free Plante Retardant », le câhle de l'invention ne comprend préférentiellement pas de composés halogénés. Ces composés halogénés peuvent être de toutes natures, tels que par exemple des polymères fluorés ou des polymères chlorés comme le polychlorure de vinyle (PVC), des plastifiants halogénés, des charges minérales halogénées, ...etc. [0112] La composition polymère peut être préparée en mélangeant le matériau polymère thermoplastique à hase de polypropylène avec au moins une charge inorganique choisie parmi de l'oxyde d'aluminium, un oxyde d'aluminium hydraté, l'oxyde de magnésium, l'oxyde de zinc, et un de leurs mélanges, éventuellement un liquide diélectrique et éventuellement un ou plusieurs additifs tels que définis dans l'invention. [0113] La couche électriquement isolante du câble de l'invention est une couche non réticulée ou en d'autres termes une couche thermoplastique. [0114] Dans l'invention, l'expression « couche non réticulée » ou « couche thermo- plastique » signifie une couche dont le taux de gel selon la norme ASTM D2765-01 (extraction au xylène) est d'au plus 30% environ, de préférence d'au plus 20% environ, de façon particulièrement préférée d'au plus 10% environ, de façon plus particulièrement préférence d'au plus 5%, et de façon encore plus particulièrement préférée de 0%. [0115] Dans un mode de réalisation de l'invention, la couche électriquement isolante, de préférence non réticulée, présente une conductivité thermique d'au moins 0,30 W/m.K à 40°C, de préférence d'au moins 0,31 W/m.K à 40°C, de façon particulièrement préférée d'au moins 0,32 W/m.K à 40°C, de façon plus particulièrement préférée d'au moins 0,33 W/m.K à 40°C, de façon encore plus particulièrement préférée d'au moins 0,34 W/m.K à 40°C, et de façon encore plus particulièrement préférée d'au moins 0,35 W/m.K à 40°C. [0116] La conductivité thermique est de préférence mesurée selon la méthode bien connue 13 sous l'anglicisme « Transicnt Plane Source ou TPS ». De manière avantageuse, la conductivité thermique est mesurée à l'aide d'un appareil commercialisé sous la référence HOT DISK TPS 2500S par la société THERMOCONCEPT. [0117] Dans un mode de réalisation particulier, la couche électriquement isolante, de préférence non réticulée, présente une résistance à la traction (RT) d'au moins 8,5 MPa, de préférence d'au moins 10 MPa environ, et de façon particulièrement préférée d'au moins 15 MPa environ, avant vieillissement (selon la norme CET 20-86). [0118] Dans un mode de réalisation particulier, la couche électriquement isolante, de préférence non réticulée, présente une élongation à la rupture (ER) d'au moins 250% environ, de préférence d'au moins 300% environ, et de façon particulièrement préférée d'au moins 350% environ, avant vieillissement (selon la norme CET 20-86). [0119] Dans un mode de réalisation particulier, la couche électriquement isolante, de préférence non réticulée, présente une résistance à la traction (RT) d'au moins 8,5 MPa, de préférence d'au moins 10 MPa environ, et de façon particulièrement préférée d'au moins 15 MPa environ, après vieillissement (selon la norme CET 20-86). [0120] Dans un mode de réalisation particulier, la couche électriquement isolante, de préférence non réticulée, présente une élongation à la rupture (ER) d'au moins 250% environ, de préférence d'au moins 300% environ, et de façon particulièrement préférée d'au moins 350% environ, après vieillissement (selon la norme CET 20-86). [0121] La résistance à la traction (RT) et l'élongation à la rupture (ER) (avant ou après vieillissement) peuvent être effectués selon la Norme NF EN 60811-1-1, notamment à l'aide d'un appareil commercialisé sous la référence 3345 par la société Instron. [0122] Le vieillissement est généralement effectué à 135°C pendant 240 heures (ou 10 jours). [0123] La couche électriquement isolante du câble de l'invention est de préférence une couche recyclable. [0124] La couche électriquement isolante de l'invention peut être une couche extrudée, notamment par des procédés bien connus de l'homme du métier. [0125] La couche électriquement isolante présente une épaisseur variable en fonction du type de câble envisagé. En particulier, lorsque le câble conforme à l'invention est un câble à moyenne tension, l'épaisseur de la couche électriquement isolante est typiquement de 4 à 5,5 mm environ, et plus particulièrement de 4,5 mm environ. Lorsque le câble conforme à l'invention est un câble haute tension, l'épaisseur de la couche électriquement isolante varie typiquement de 17 à 18 mm (pour des tensions de l'ordre 150 kV environ) et pour aller jusqu'à des épaisseurs allant de 20 à 25 mm environ pour des tensions supérieures à 150 kV (câbles à haute tension). Les épaisseurs précitées dépendent de la taille de l'élément électriquement conducteur allongé. [0126] Dans la présente invention, on entend par « couche électriquement isolante » une 14 couche dont la conductivité électrique peut être d'au plus 1.10-8 51m (siemens par mètre), de préférence d'au plus 1.10m S/m, et de façon particulièrement préférée d'au plus 1.10-10 S/m, mesurée à 25°C environ en courant continu. [0127] La composition polymère peut alors comprendre moins de 6% en poids environ de charge électriquement conductrice, de préférence moins de 1% en poids environ de charge électriquement conductrice, et de façon particulièrement préférée 0% en poids environ de charge électriquement conductrice, par rapport au poids total de la composition polymère. [0128] La charge électriquement conductrice peut être choisie parmi les noirs de carbone, les graphites, et un de leurs mélanges. [0129] La couche électriquement isolante de l'invention peut comprendre au moins un matériau polymère thermoplastique à base de polypropylène, au moins une charge inorganique choisie parmi de l'oxyde d'aluminium, un oxyde d'aluminium hydraté, l'oxyde de magnésium, l'oxyde de zinc, et un de leurs mélanges, un ou plusieurs additifs, éventuellement au moins une charge inorganique différente de la charge inorganique choisie parmi de l'oxyde d'aluminium, un oxyde d'aluminium hydraté, l'oxyde de magnésium, l'oxyde de zinc, et un de leurs mélanges, et éventuellement au moins une charge minérale sans halogènes destinée à améliorer le comportement au feu de la composition polymère, les ingrédients précités étant tels que définis dans l' invention. [0130] Les proportions des différents ingrédients dans la couche électriquement isolante peuvent être identiques à celles telles que décrites dans l'invention pour ces mêmes ingrédients dans la composition polymère. [0131] Le câble de l'invention concerne plus particulièrement le domaine des câbles électriques fonctionnant en courant continu (DC) ou en courant alternatif (AC). [0132] La couche électriquement isolante de l'invention peut entourer l'élément élec- triquement conducteur allongé. [0133] L'élément électriquement conducteur allongé est de préférence positionné au centre du câble. [0134] L'élément électriquement conducteur allongé peut être un conducteur monocorps tel que par exemple un fil métallique ou un conducteur multicorps tel qu'une pluralité de fils métalliques torsadés ou non. [0135] L'élément électriquement conducteur allongé peut être en aluminium, en alliage d'aluminium, en cuivre, en alliage de cuivre, ou en une de leurs combinaisons. [0136] Selon une forme de réalisation préférée de l'invention, le câble électrique comprend : - au moins une couche semi-conductrice entourant l'élément électriquement conducteur allongé, et - une couche électriquement isolante telle que définie dans l'invention. [0137] La couche électriquement isolante a plus particulièrement une conductivité électrique inférieure à celle de la couche semi-conductrice. Plus particulièrement, la conductivité électrique de la couche semi-conductrice peut être au moins 10 fois supérieure à la conductivité électrique de la couche électriquement isolante, de préférence au moins 100 fois supérieure à la conductivité électrique de la couche électriquement isolante, et de façon particulièrement préférée au moins 1000 fois supérieure à la conductivité électrique de la couche électriquement isolante. [0138] La couche semi-conductrice peut entourer la couche électriquement isolante. La couche semi-conductrice peut alors être une couche semi-conductrice externe. [0139] La couche électriquement isolante peut entourer la couche semi-conductrice. La couche semi-conductrice peut alors être une couche semi-conductrice interne. [0140] La couche semi-conductrice est de préférence une couche semi-conductrice interne. [0141] Le câble électrique de l'invention peut en outre comprendre une autre couche semi- conductrice. [0142] Ainsi, dans ce mode de réalisation, le câble de l'invention peut comprendre : - au moins un élément électriquement conducteur allongé, de préférence positionné au centre du câble, - une première couche semi-conductrice entourant l'élément électriquement conducteur allongé, - une couche électriquement isolante entourant la première couche semi-conductrice, et - une deuxième couche semi-conductrice entourant la couche électriquement isolante, la couche électriquement isolante étant telle que définie dans l'invention. [0143] Dans la présente invention, on entend par « couche semi-conductrice » une couche dont la conductivité électrique peut être strictement supérieure à 1.10 a S/m (siemens par mètre), de préférence d'au moins 1.10 S/m, et de préférence peut être inférieure à 1.10' S/m, mesurée à 25°C en courant continu. [0144] Dans un mode de réalisation particulier, la première couche semi-conductrice, la couche électriquement isolante et la deuxième couche semi-conductrice constituent une isolation tricouche. En d'autres termes, la couche électriquement isolante est en contact physique direct avec la première couche semi-conductrice, et la deuxième couche semi-conductrice est en contact physique direct avec la couche électriquement isolante. [0145] La première couche semi-conductrice (respectivement la deuxième couche semi- conductrice) est de préférence obtenue à partir d'une composition polymère comprenant au moins un matériau polymère thermoplastique à base de polypropylène tel que défini dans l'invention, et éventuellement au moins une charge électriquement conductrice telle que définie dans l'invention. 16 [0146] La charge électriquement conductrice représente de préférence une quantité suffisante pour que la couche soit semi-conductrice. [0147] De préférence, la composition polymère au moins 6% en poids environ de charge électriquement conductrice, de préférence au moins 10% en poids environ de charge électriquement conductrice, préférentiellement au moins 15% en poids environ de charge électriquement conductrice, et encore plus préférentiellement au moins 25% en poids environ de charge électriquement conductrice, par rapport au poids total de la composition polymère. [0148] La composition polymère peut comprendre au plus 45% en poids environ de charge électriquement conductrice, et de préférence au plus 40% en poids environ de charge électriquement conductrice, par rapport au poids total de la composition polymère. [0149] La première couche semi-conductrice (respectivement la deuxième couche semi- conductrice) est de préférence une couche thermoplastique ou une couche non réticulée. [0150] Le câble peut comprendre en outre une gaine extérieure de protection entourant la couche électriquement isolante (ou la deuxième couche semi-conductrice si elle existe). [0151] La gaine extérieure de protection peut être en contact physique direct avec la couche électriquement isolante (ou la deuxième couche semi-conductrice si elle existe). [0152] La gaine extérieure de protection peut être une gaine électriquement isolante. [0153] Le câble électrique peut comprendre en outre un écran électrique (e.g. métallique) entourant la deuxième couche semi-conductrice. Dans ce cas, la gaine électriquement isolante entoure ledit écran électrique et l'écran électrique est entre la gaine électriquement isolante et la deuxième couche semi-conductrice. [0154] Cet écran métallique peut être un écran dit « filaire » composé d'un ensemble de conducteurs en cuivre ou en aluminium arrangé autour et le long de la deuxième couche semi-conductrice, un écran dit « rubané » composé d'un ou de plusieurs rubans métalliques conducteurs en cuivre ou en aluminium posé(s) éventuellement en hélice autour de la deuxième couche semi-conductrice ou un ruban métallique conducteur en aluminium posé longitudinalement autour de la deuxième couche semi-conductrice et rendu étanche grâce à de la colle dans les zones de chevauchement de parties dudit ruban, ou d'un écran dit « étanche » de type tube métallique composé éventuellement de plomb ou d'alliage de plomb et entourant la deuxième couche semi-conductrice. Ce dernier type d'écran permet notamment de faire barrière à l'humidité ayant tendance à pénétrer le câble électrique en direction radiale. [0155] L'écran métallique du câble électrique de l'invention peut comprendre un écran dit » et un écran dit « étanche » ou un écran dit « filaire » et un écran dit « rubané ». 17 [0156] Tous les types d'écrans métalliques peuvent jouer le rôle de mise à la terre du câble électrique et peuvent ainsi transporter des courants de défaut, par exemple en cas de court-circuit dans le réseau concerné. [0157] D'autres couches, telles que des couches gonflantes en présence d'humidité peuvent être ajoutées entre la deuxième couche semi-conductrice et l'écran métallique, ces couches permettant d'assurer l'étanchéité longitudinale du câble électrique à l'eau. [0158] L'invention a pour deuxième objet un procédé de fabrication d'un câble électrique conforme au premier objet de caractérisé en cc qu'il comprend au moins une étape 1) d'extrusion d'une composition polymère telle que définie dans le premier objet de l'invention autour d'un élément électriquement conducteur allongé, pour obtenir une couche électriquement isolante (extrudée) entourant ledit élément électriquement conducteur allongé. [0159] L'étape 1) peut être réalisée par des techniques bien connues de l'homme du métier, par exemple à l'aide d'une extrudeuse. [0160] Lors de l'étape 1), la composition en sortie d'extrudeuse est dite « non réticulée la température ainsi que le temps de mise en oeuvre au sein de l'extrudeuse étant optimisés en conséquence. [0161] En sortie d'extrudeuse, on obtient donc une couche extrudée autour dudit élément électriquement conducteur, pouvant être ou non, directement en contact physique avec ledit élément électriquement conducteur allongé. [0162] Le procédé ne comprend pas de préférence d'étape de réticulation de la couche obtenue à l'étape 1). [0163] La couche électriquement isolante et/ou la ou les couche(s) semi-conductrice(s) du câble électrique de l'invention peuvent être obtenues par extrusion successive ou par co-extrusion. [0164] Préalablement à l'extrusion de chacune de ces couches autour d'au moins un élément électriquement conducteur allongé, l'ensemble des constituants nécessaires à la formation de chacune de ces couches peut être dosé et mélangé dans un mélangeur en continu de type co-malaxeur BUSS, extrudeuse bi-vis ou un autre type de mélangeur approprié pour des mélanges polymères, notamment chargés. Le mélange peut être ensuite extrudé sous forme de joncs, puis refroidi et séché pour être mis sous forme de granulés, ou alors le mélange peut être mis directement sous forme de granulés, par des techniques bien connues de l'homme du métier. Ces granulés peuvent être ensuite introduits au sein d'une extrudeuse mono-vis afin d'extruder et de déposer la composition autour de l'élément électriquement conducteur allongé pour former la couche en question. [0165] Les différentes compositions peuvent être extrudées les unes à la suite des autres pour entourer de façon successive l'élément électriquement conducteur allongé, et ainsi 18 former les différentes couches du câble électrique de l'invention. [0166] Elles peuvent alternativement être extrudées concomitamment par co-extrusion à l'aide d'une unique tête d'extrudeuse, la co-extrusion étant un procédé hien connu de l'homme du métier. [0167] Que cc soit dans l'étape de formation des granulés ou dans l'étape d'extrusion sur câble, les conditions opératoires sont hien connues de l'homme du métier. Notamment, la température au sein du dispositif de mélange ou d'extrusion peut être supérieure à la température de fusion du polymère majoritaire ou du polymère ayant la température de fusion la plus élevée, parmi les polymères utilisés dans la composition à mettre en oeuvre. Brève description des dessins [0168] [fig.1] La figure 1 représente une vue schématique d'un câble électrique selon un mode de réalisation préféré conforme à11' invention. [0169] Pour des raisons dc clarté, seuls les éléments essentiels pour la compréhension dc l'invention ont été représentés de manière schématique, et ceci sans respect de l'échelle. [0170] Lc câble électrique 1 à moyenne ou haute tension conforme au premier objet de l'invention, illustré dans la figure 1, comprend un élément électriquement conducteur 2 allongé central, notamment en cuivre ou en aluminium. Lc câble électrique 1 comprend en outre plusieurs couches disposées successivement et coaxialement autour de cet élément électriquement conducteur allongé central 2, à savoir : une première couche 3 semi-conductrice dite « couche semi-conductrice interne », une couche 4 électriquement isolante, une deuxième couche 5 semi-conductrice dite « couche semiconductrice externe », un écran métallique 6 de mise à la terre et/ou de protection, et une gaine extérieure de protection 7. [0171] La couche électriquement isolante 4 est une couche extrudée non réticulée, obtenue à partir de la composition polymère telle que définie dans l'invention. [0172] Les couches semi-conductrices 3 et 5 sont des couches extrudées thermoplastiques (i.c. non réticulées). [0173] La présence de l'écran métallique 6 et de la gaine extérieure de protection 7 est préfé- rentielle, niais non essentielle, cette structure de câble étant en tant que telle bien connue de l'homme du métier. Exemples 101741 Compositions polymères 101751 Une composition II conforme à l'invention, i.e. comprenant au moins un matériau polymère thermoplastique à hase de polypropylène et au moins de l'oxyde d'aluminium en tant que charge inorganique, a été comparée à une composition Cl comparative, la composition Cl correspondant à une composition comprenant un 19 matériau polymère thermoplastique à hase de polypropylène identique à celui utilisé pour la composition de l'invention Il mais comprenant à la place de l'oxyde d'aluminium, du kaolin en tant que charge inorganique. [0176] Le tableau 1 ci-dessous rassemble des compositions polymères dont les quantités des composés sont exprimées en pourcentages en poids, par rapport au poids total de la composition polymère. [0177] [Tahleauxl] TABLEAU 'I [0178] (*) Composition comparative ne faisant pas partie de l'invention [0179] L'origine des composés du tableau 1 est la suivante : [0180] - polyéthylène haute densité commercialisé sous la référence Eltex A4009MFN1325 par la société Ineos et dont la densité est de 0,960 g/cm3 selon la norme ISO 1183A à une température de 23°C (MFI=0,9), et le module élastique est de 1700 MPa; [0181] - copolymère de propylène hétérophasé commercialisé par la société Basell Po- lyolefins sous la référence Adflex® Q 200F ; [0182] - copolymère statistique de propylène commercialisé par la société par la société Borealis sous la référence Bormed® RB 845 MO ; [0183] - liquide diélectrique comprenant 95% en poids d'une huile minérale commercialisée par la société Nynas sous la référence Nytex 810, et 5% en poids de heniophénone commercialisée par la société Sigma-Aldrich sous la référence B9300, par rapport au poids total du liquide diélectrique ; 101841 - antioxydant commercialisé par la société Ciha sous la référence Irganox B 225 qui comprend un mélange équimolaire d'Irgalos 168 et d'Irganox 1010 ; 101851 - craie en tant que charge inorganique commercialisée sous la référence Omya Charge inorganique : kaolin Charge inorganique oxyde d'aluminium Liquide diélectrique Antioxydant Cl (*) 11 15 29 44 29 21,5 21,5 15 0 0 15 4,5 4,5 1.d 1M Copolymère de propylène heterophasé Copolymère de, propylène statistique Compositions polymères Polyéthylène haute densité EXH1, et [0186] - oxyde d'aluminium en tant que charge inorganique commercialisée sous la référence Pl 22SB ou Ti mal-12. [0187] 2. Préparation des couches non réticulées [0188] Les compositions rassemblées dans le tableau 1 sont mises en oeuvre comme suit. [0189] Les constituants suivants : huile minérale, antioxydant et hcnzophénonc des com- positions Cl et Il référencées dans le tableau 1, pour chaque couche à considérer, sont dosés et mélangés sous agitation à 75°C environ, afin de former un mélange liquide comprenant le liquide diélectrique. [0190] Le mélange liquide est ensuite mélangé aux constituants suivants : copolymère de propylène hétérophasé, copolymère statistique de propylène, polyéthylène haute densité des compositions Cl et II référencées dans le tableau 1, pour chaque couche polymère à considérer, dans un récipient. Puis, le mélange résultant et la charge inorganique, pour chaque couche polymère à considérer, est homogénéisé à l'aide d'une extrudeuse à double vis (« Berstorff twin scrcw extruder ») à une température de 145 à 180°C environ, puis fondu à 200°C environ (vitesse des vis : 80 tours/min). [0191] Le mélange homogénéisé et fondu est ensuite mis sous la forme de granulés. [0192] Les granulés ont ensuite été pressés à chaud pour former des couches sous la forme de plaques. [0193] On a ainsi préparé chacune des compositions polymères CI et Il sous la forme de couches de 1 mm d'épaisseur pour l'évaluation de leurs propriétés mécaniques et également de couches de 8 mm d'épaisseur pour effectuer les mesures de conductivité thermique. [0194] Ces compositions Cl et Il ont ensuite été comparées du point de vue de leurs propriétés mécaniques (résistance à la traction/élongation à la rupture avant et après vieillissement à 135°C pendant 240 heures) et de leur conductivité thermique. [0195] Les tests de résistance à la traction (RT) et d'élongation à la rupture (ER) ont été effectués sur les matériaux selon la Norme NF EN 60811-1-1, à l'aide d'un appareil commercialisé sous la référence 3345 par la société Instron. [0196] Les résultats correspondant à chacun de ces tests sont reportés dans le tableau 2 (propriétés mécaniques) ci-dessous : [0197] 21 ITableaux2I Propriétés Cl (*) Il RT (MPa) 13,5 19,5 ER (%) 445 692 RT après vieillissement (MPa) 15,1 19,2 ER après vieillissement (%) 372,75 613,93 TABLEAU 2 [0198] (") Composition comparative ne faisant pas partie de l'invention [0199] L'ensemble de ces résultats montre que l'incorporation d'une charge inorganique telle que définie dans l'invention dans une matrice de polypropylène améliore les propriétés mécaniques de la couche électriquement isolante, notamment en ternies de résistance à la traction et d'élongation à la rupture, y compris après vieillissement. [0200] Les tests de conductivité thermique ont été effectués sur les matériaux selon la méthode bien connue sous l'anglicisme « Transicnt Plane Source ou TPS » et à l'aide d'un appareil commercialisé sous la référence HOT DISK TPS 25005 par la société THERMOCONCEPT. [0201] Les résultats correspondant à ces tests sont reportés dans le tableau 3 (conductivité thermique) ci-dessous : [0202] [Tableaux3] Propriétés Cl (*) Il Conductivité thermique à 40°C (W/m.K) 0,28 0,31 TABLEAU 3 [0203] (*) Composition comparative ne faisant pas partie de l'invention [0204] Les résultats de conductivité thermique montrent que la présence d'une charge in- organique telle que définie dans l'invention dans une matrice de polypropylène conduit à une couche électriquement isolante ayant une conductivité thermique supérieure à celle d'une couche électriquement isolante dans laquelle la charge inorganique est de la craie. REVENDICATIONS[Revendication I] Câble électrique comprenant au moins un élément électriquement conducteur allongé et au moins une couche électriquement isolante obtenue à partir d'une composition polymère comprenant au moins un matériau polymère thermoplastique à base dc polypropylène et au moins une charge inorganique, caractérisé en ce que la charge inorganique est choisie parmi de l'oxyde d'aluminium, un oxyde d'aluminium hydraté, l'oxyde de magnésium, l'oxyde dc zinc, et un dc leurs mélanges. [Revendication 2] Câble électrique (I) selon la revendication 1, caractérisé en ce que la charge inorganique est l'oxyde d'aluminium. [Revendication 3] Câble électrique (1) selon l'une quelconque des revendications pré- cédentes, caractérisé en ce que la composition polymère comprend au moins 1% en poids de charge inorganique, par rapport au poids total de la composition polymère. [Revendication 4] Câble électrique (1) selon l'une quelconque des revendications pré- cédentes, caractérisé en ce que la charge inorganique est sous la forme de particules de dimension allant de 0,01 à 6 min. [Revendication 5] Câble électrique (1) selon l'une quelconque des revendications pré- cédentes, caractérisé en ce que le matériau polymère thermoplastique à base de polypropylène comprend un copolymère de propylène Pl. [Revendication 6] Câble électrique (1) selon la revendication 5, caractérisé en ce que le co- polymère de propylène P, est un copolymère statistique de propylène ou un copolymère de propylène hétérophasé. [Revendication 7] Câble électrique (1) selon l'une quelconque des revendications pré- cédentes, caractérisé en ce que le matériau polymère thermoplastique à base de polypropylène comprend un copolymère statistique de propylène et un copolymère de propylène hétérophasé, ou deux copolymères de propylène hétérophasés différents. [Revendication 8] Câble électrique (1) l'une quelconque des revendications 5 à 7, ca- ractérisé en ce que le matériau polymère thermoplastique à base de polypropylène comprend en outre un homopolymère ou un copolymère d'oléfine P2. [Revendication 9] Câble électrique (1) selon l'une quelconque des revendications pré- cédentes, caractérisé en ce que la composition polymère comprend en outre un liquide diélectrique. [Revendication 10] Câble électrique (1) selon l'une quelconque des revendications pré- cédentes, caractérisé en ce que la couche électriquement isolante est une 23 couche non réticulée. [Revendication 11] Câble électrique (1) selon l'une quelconque des revendications pré- cédentes, caractérisé en cc que la couche électriquement isolante présente une résistance à la traction avant ou après vieillissement d'au moins 8,5 MPa. [Revendication 12] Câble électrique (1) selon l'une quelconque des revendications pré- cédentes, caractérisé en cc que la couche électriquement isolante présente une élongation à la rupture avant ou après vieillissement d'au moins 250%. [Revendication 13] Câble électrique (1) selon l'une quelconque des revendications pré- cédentes, caractérisé en cc qu'il comprend : - au moins une couche semi-conductrice (3, 5) entourant l'élément électriquement conducteur allongé (2), et - au moins une couche électriquement isolante (4) entourant l'élément électriquement conducteur allongé (2), la couche électriquement isolante étant telle que définie à l'une quelconque des revendications précédentes. [Revendication 14] Procédé de fabrication d'un câble électrique tel que défini à l'une quelconque des revendications précédentes, caractérisé en ce qu'il comprend au moins une étape 1) d'extrusion de la composition polymère autour de l'élément électriquement conducteur allongé, pour obtenir une couche électriquement isolante entourant ledit élément électriquement conducteur allongé.